(57)【要約】【課題】可視光を放出し得ると共に導電性を有する化合物、該化合物を含む発光材料、該化合物を発光層に含む低コストな電界発光素子、及び該電界発光素子を基板上に配列して形成されるディスプレイ装置を提供する。【解決手段】単数の、置換若しくは無置換の２，５−チオフェンジイル基、又は、互いに鎖状に結合した複数の、置換若しくは無置換の２，５−チオフェンジイル基を含み、単数の置換若しくは無置換の２，５−チオフェンジイル基の末端の少なくとも一方に、又は、互いに鎖状に結合した複数の置換若しくは無置換の２，５−チオフェンジイル基の末端の少なくとも一方に、置換又は無置換の９−カルバゾリル基が結合している化合物とする。【選択図】　　　図１
2004018447.tif 000002
【特許請求の範囲】
【請求項１】
単数の、置換若しくは無置換の２，５−チオフェンジイル基、又は、互いに鎖状に結合した複数の、置換若しくは無置換の２，５−チオフェンジイル基を含み、
前記単数の置換若しくは無置換の２，５−チオフェンジイル基の末端の少なくとも一方に、又は、前記互いに鎖状に結合した複数の置換若しくは無置換の２，５−チオフェンジイル基の末端の少なくとも一方に、置換又は無置換の９−カルバゾリル基が結合していることを特徴とする化合物。
【請求項２】
単数の、置換若しくは無置換の２，５−チオフェンジイル基、又は、互いに鎖状に結合した複数の、置換若しくは無置換の２，５−チオフェンジイル基、の末端の両方に、置換又は無置換の９−カルバゾリル基が結合していることを特徴とする化合物。
【請求項３】
請求項１又は２記載の化合物を含むことを特徴とする発光材料。
【請求項４】
基板上に、陽極、陰極、並びに前記陽極及び前記陰極の間にある発光層を有する電界発光素子において、
前記発光層は、請求項１又は２記載の化合物を含むことを特徴とする電界発光素子。
【請求項５】
請求項４項記載の電界発光素子を複数個配列して形成されることを特徴とするディスプレイ装置。
【発明の詳細な説明】
【０００１】
【発明の属する技術分野】
本発明は、可視光を放出し得ると共に導電性を有する化合物に係り、特に、該化合物を含む発光材料、該化合物を発光層に含む電界発光素子、及び該電界発光素子を基板上に配列して形成されるディスプレイ装置に関する。
【０００２】
【従来の技術】
電界発光（エレクトロルミネッセンス、ＥＬ）素子は、低電圧で高輝度の発光が得られる為、様々なディスプレイ装置の表示素子やバックライトのような照明光源などへの利用が期待されている。ＥＬ素子の基本的構造は、透明なガラス又は樹脂の基板上に、透明な陽極、発光層を含む一又は複数の層（典型的には３乃至５層）、陰極を順次積層した構造である。ＥＬ素子の陽極と陰極との間に電圧を印加すると、ホール（正孔）と電子が発光層に注入され、発光層は、ホールと電子の再結合により生じたエネルギーを利用して発光する発光材料を含む。なお、発光層を含む一又は複数の層は、発光層と共に、それぞれホール又は電子の注入効率を向上させるための正孔輸送層又は電子輸送層、及び発光層を挟んでそれらの両方を含んでいてもよい。
【０００３】
また、エレクトロルミネッセンス（ＥＬ）ディスプレイは、一又は複数の上述のようなＥＬ素子を配列し、各々の素子を画素として発光させることによって、画像を形成する画像表示パネルである。特に、フルカラーの画像表示パネルを作製するためには、加色法の三原色、即ち赤色、緑色、又は青色の光を発光するＥＬ素子を画素として配列する必要がある。
【０００４】
ここで、上記三色の光を発光させるＥＬ素子を実現する方法としては、以下の３通りの方法が提案されている。
【０００５】
第一の方法として、各画素を構成する、赤色、緑色、又は青色の光を発するＥＬ素子の発光層を、各色ごとに独立に選択された異なる発光材料を用いて形成する。各発光材料は、ホールと電子の再結合によって生じたエネルギーで、それぞれ、赤色光、緑色光、又は青色光を生じる。これにより、三色の画素を有するフルカラーのＥＬディスプレイを作製することができる。
【０００６】
第二の方法として、まず全ての画素に対応する全てのＥＬ素子の発光層を、白色発光材料を用いて形成する。白色発光材料は、ホールと電子の再結合によって生じたエネルギーによって、赤色光、緑色光、及び青色光を含む白色光を発する。次に、各画素に対して赤色光、緑色光、又は青色光を透過するカラーフィルターを、ＥＬ素子の白色光が放出される面側に配置する。このようにして、ＥＬ素子から発光する白色光からカラーフィルターによって三色の光を分離して、三色の画素を有するフルカラーのＥＬディスプレイを作製することができる。
【０００７】
第三の方法として、全ての画素に対応する全てのＥＬ素子を、青色発光材料を使用して形成し、さらに赤色光又は緑色光を発光する画素については、ＥＬ素子の青色光を放出する面にそれぞれの色に応じた色変換層を形成する。青色発光材料は、ホールと電子の再結合によって生じたエネルギーによって、比較的高エネルギーの青色光を生じる。赤色光又は緑色光に対する色変換層は、青色発光材料によって生じた比較的高エネルギーの青色光で光励起され、それぞれ赤色光又は緑色光を発生する。これにより、青色光並びに変換された緑色光及び赤色光の三色の画素を有するフルカラーのＥＬディスプレイを作製することができる。
【０００８】
【発明が解決しようとする課題】
現在最も広く利用されている第一の方法においては、各発光色に対する発光材料は、一般的には、互いにその分子構造が大きく異なっている。よって、それらの互いに分子構造の大きく異なる発光材料で形成された発光層に正孔輸送層及び／又は電子輸送層を積層する場合、各色に対する発光材料の種類ごとに発光層に対する正孔輸送層及び／又は電子輸送層の積層条件が大きく異なる。よって、このような各色ごとに分子構造の大きく異なる発光材料を用いてＥＬディスプレイを作製することは容易ではない。
【０００９】
また、各色ごとに発光材料の分子構造が大きく異なるため、各色ごとの発光材料の寿命が互いに異なる。すなわち、ＥＬディスプレイの画素の劣化が、各色ごとに異なる。ここで、ＥＬディスプレイにおけるＥＬ素子の陽極及び／又は陰極は、通常、いくつかのＥＬ素子に対して共通である。このため、各画素に対応する各ＥＬ素子は、構造の点で独立ではなく、画素ごとにＥＬ素子を交換することは困難である。よって、各色ごとに寿命の異なる上記の発光材料を用いた場合には、寿命が短い発光材料の発光色に対するＥＬ素子のみを交換することはできず、ＥＬディスプレイ全体を交換しなければならないという欠点がある。
【００１０】
以上のように、第一の方法を用いてＥＬディスプレイを作製する場合には、製造コスト及び製品交換に対するコストが高くなる。
【００１１】
一方、第二又の方法では、全てのＥＬ素子の発光層に同一の白色発光材料を用いているため、全てのＥＬ素子における積層条件や発光材料の寿命は、基本的に同一である。しかしながら、第二の方法では、カラーフィルターは、白色光から特定の波長域の光を取り出すように作用するため、取り出した波長域以外の可視光は、カラーフィルターによって吸収されてしまう。よって、発生する白色光に対する可視光の利用効率が低く、エネルギーの損失が多い。
【００１２】
また、第三の方法では、全てのＥＬ素子の発光層に同一の青色発光材料を用いているが、緑色光又は赤色光を発するＥＬ素子に対しては、緑色又は赤色に対する色変換層を積層させねばならず、異なる色を発するＥＬ素子を、互いに異なる積層構造で構成しなければならない。
【００１３】
また、第二の方法では、ＥＬ素子から放出される白色光の強度が同一であっても、白色光がＥＬ素子に設けられた各カラーフィルターを透過した後、各色の光の強度は、一般的に異なる。第三の方法でも、ＥＬ素子から放出される青色光の強度が同一であっても、各色変換層から発する緑色光及び赤色光は、一般に色変換層を利用しない青色光と強度が大きく異なる。加えて、各色に対する異なる種類の色変換層の量子効率は通常異なり、各色変換層から発生する緑色光及び赤色光の強度も互いに異なる。よって、第二又は第三の方法を用いてＥＬディスプレイを作製した場合には、各色ごとに発光強度を制御する必要があるが、各色ごとにＥＬ素子の陽極及び陰極間に印加する電圧を大きく変化させることは容易ではない。
【００１４】
本発明は、上記問題に鑑みなされたものであり、可視光を放出し得ると共に導電性を有する化合物、該化合物を含む発光材料、該化合物を発光層に含む低コストな電界発光素子、及び該電界発光素子を基板上に配列して形成されるディスプレイ装置を提供することを目的とする。
【００１５】
【課題を解決するための手段】
請求項１記載の発明は、単数の、置換若しくは無置換の２，５−チオフェンジイル基、又は、互いに鎖状に結合した複数の、置換若しくは無置換の２，５−チオフェンジイル基を含み、前記単数の置換若しくは無置換の２，５−チオフェンジイル基の末端の少なくとも一方に、又は、前記互いに鎖状に結合した複数の置換若しくは無置換の２，５−チオフェンジイル基の末端の少なくとも一方に、置換又は無置換の９−カルバゾリル基が結合している化合物であることを特徴とする。
【００１６】
請求項１記載の発明によれば、単数の、置換若しくは無置換の２，５−チオフェンジイル基、又は、互いに鎖状に結合した複数の、置換若しくは無置換の２，５−チオフェンジイル基を含み、前記単数の置換若しくは無置換の２，５−チオフェンジイル基の末端の少なくとも一方に、又は、前記互いに鎖状に結合した複数の置換若しくは無置換の２，５−チオフェンジイル基の末端の少なくとも一方に、置換又は無置換の９−カルバゾリル基が結合しているので、可視光を放出し得ると共に導電性を有する化合物を提供することができる。
【００１７】
請求項２記載の発明は、単数の、置換若しくは無置換の２，５−チオフェンジイル基、又は、互いに鎖状に結合した複数の、置換若しくは無置換の２，５−チオフェンジイル基、の末端の両方に、置換又は無置換の９−カルバゾリル基が結合している化合物であることを特徴とする。
【００１８】
請求項２記載の発明によれば、単数の、置換若しくは無置換の２，５−チオフェンジイル基、又は、互いに鎖状に結合した複数の、置換若しくは無置換の２，５−チオフェンジイル基、の末端の両方に、置換又は無置換の９−カルバゾリル基が結合しているので、可視光を放出し得ると共により高い導電性及びより高い耐熱性を有し、合成が容易である化合物を提供することができる。
【００１９】
請求項３記載の発明は、請求項１又は２記載の化合物を含む発光材料であることを特徴とする。
【００２０】
請求項３記載の発明によれば、請求項１又は２記載の化合物を含むので、可視光を放出し得ると共に導電性を有する化合物を含む発光材料を提供することができる。
【００２１】
請求項４記載の発明は、基板上に、陽極、陰極、並びに前記陽極及び前記陰極の間にある発光層を有する電界発光素子において、前記発光層は、請求項１又は２記載の化合物を含むことを特徴とする。
【００２２】
請求項４記載の発明によれば、前記発光層は、請求項１又は２記載の化合物を含むので、可視光を放出し得ると共に導電性を有する化合物を発光層に含む、低コストな電界発光素子を提供することができる。
【００２３】
請求項５記載の発明は、請求項４項記載の電界発光素子を複数個配列して形成されるディスプレイ装置であることを特徴とする。
【００２４】
請求項５記載の発明によれば、請求項４項記載の電界発光素子を複数個配列して形成されるので、可視光を放出し得ると共に導電性を有する化合物を発光層に含む低コストな電界発光素子を、基板上に配列して形成されるディスプレイ装置を提供することができる。
【００２５】
【発明の実施の形態】
次に、本発明の実施の形態について図面と共に説明する。
【００２６】
まず、本発明の化合物の構成について説明する。本発明の化合物は、一又は複数個の、置換又は無置換の２，５−チオフェンジイル基
【００２７】
【化１】
2004018447.tif 000003
が、（複数個の置換又は無置換の２，５−チオフェンジイル基を含む場合には、それらは互いに結合して）主骨格を形成し、その主骨格の末端の少なくとも一方に、置換又は無置換の９−カルバゾリル基
【００２８】
【化２】
2004018447.tif 000004
が結合する化合物である。なお、９−カルバゾリル基が主骨格の一端のみに結合するときには、その他端は、９−カルバゾリル基を除く任意の置換基が結合する。
【００２９】
本発明の化合物の主骨格を構成する置換又は無置換の２，５−チオフェンジイル基の数は、好ましくは１個から１０個までである。
【００３０】
上記２，５−チオフェンジイル基は、置換基を有してもよい。また、置換基を有する場合には、上記２，５−チオフェンジイル基における置換される位置は、３位及び／又は４位である。
【００３１】
上記２，５−チオフェンジイル基に対する置換基の種類に関しては、任意の置換基で置換することが可能であるが、置換基は、好ましくは、例えばメチル、エチル、ｎ−プロピル、イソプロピル、ｎ−ブチル、イソブチル、ｓｅｃ−ブチル、ｔｅｒｔ−ブチル、ｎ−ペンチル、ｎ−ヘキシル、ｎ−へプチル、ｎ−オクチル、ｎ−ノニル、ｎ−デシルのような炭素数１乃至２０の直鎖又は分岐のアルキル基、例えばシクロプロピル、シクロブチル、シクロペンチル、シクロヘキシルのような炭素数３乃至１０のシクロアルキル基、例えばビニル、アリル、１−ブテニル、２−ブテニル、３−ペンテニルのような炭素数２乃至２０の直鎖又は分岐のアルケニル基、例えばシクロプロペニル、シクロブテニル、シクロペンテニル、シクロヘキシニルのような炭素数３乃至１０のシクロアルケニル基、例えばエチニル、プロパルギル、３−ペンチニルのような炭素数２乃至２０の直鎖又は分岐のアルキニル基、例えば１，３−ブタジエニルのような炭素数４乃至２０のジエニル基、例えばメトキシ、エトキシ、プロポキシ、ブトキシのような炭素数１乃至２０の直鎖又は分岐のアルコキシ基、ヒドロキシル基、カルボキシル基、アルデヒド基、例えばアセチル、プロピオニル、ブチリル、イソブチリル、ペンタノイル、ヘキサノイルのような炭素数２乃至２０の直鎖又は分岐のアシル基、アミノ基、シアノ基、スルホン酸基、例えばフルオロ、クロロ、ブロモ、ヨードのようなハロゲン基、例えばフェニル、１，３−シクロペンタジエン−１−イル、２−インデニル、１−ナフチル、２−ナフチル、２−アントリル、２−フェナントリル、４−ビフェニリルのような炭素数が５乃至１４の単環又は縮合多環のアリール基、例えば、ピロリル、イミダゾリル、ピラゾリル、ピリジル、ピラジニル、ピリミジニル、フリル、チエニル、チアゾリル、イソチアゾリル、オキサゾリル、イソオキサゾリル、キノリル、インドリル、カルバゾリル、アクリジニルのような炭素及びヘテロ原子数の和が５乃至１４であって窒素原子、酸素原子、硫黄原子の少なくとも一つを含む複素環基である。
【００３２】
置換基が非環式化合物の基である場合には、炭素数は、４以上であることが好ましい。
【００３３】
上記２，５−チオフェンジイル基に対する置換基は、２，５−チオフェンジイル基の３，４位の結合を共有する環状化合物であってもよい。このような環状化合物は、好ましくは、例えばシクロプロピレン、シクロブチレン、シクロペンチレン、シクロヘキシレンのような炭素数３乃至１０のシクロアルカンの二価基、例えばベンゼン、シクロペンタジエン、インデン、ナフタレン、アントラセン、フェナントレン、ビフェニルのような炭素数が５乃至１４の単環又は縮合多環の芳香族炭化水素環の二価基、例えばピロール、イミダゾール、ピラゾール、ピリジン、ピラジン、ピリミジン、フラン、チオフェン、チアゾール、イソチアゾール、オキサゾール、イソオキサゾール、キノリン、インドール、カルバゾール、アクリジン炭素数及びヘテロ原子数の和が５乃至１４であり窒素原子、酸素原子、硫黄原子の少なくとも一つを含む複素環の二価基である。ただし、これらの二価基は、環の二つの隣接する原子に遊離原子価を有する。
【００３４】
また、複数個の２，５−チオフェンジイル基を含む場合には、複数の２，５−チオフェンジイル基の間で、置換基の有無、置換基の位置、及び置換基の種類は、互いに独立である。全ての２，５−チオフェンジイル基の同じ位置に同じ置換基を有していてもよいことは言うまでもない。例えば、全ての２，５−チオフェンジイル基の３位及び４位の両方を置換基で置換してもよく、また全ての２，５−チオフェンジイル基の３位又は４位の一方を置換基で置換してもよい。
【００３５】
本発明の化合物における主骨格の末端の少なくとも一方に結合する９−カルバゾリル基も置換基を有してもよい。置換基を有する場合には、９−カルバゾリル基における置換される位置は、１位乃至８位のどの位置であってもよく、複数の位置が置換されてもよい。
【００３６】
９−カルバゾリル基に対する置換基の種類に関しては、任意の置換基で置換することが可能であるが、置換基は、好ましくは、例えばメチル、エチル、ｎ−プロピル、イソプロピル、ｎ−ブチル、イソブチル、ｓｅｃ−ブチル、ｔｅｒｔ−ブチル、ｎ−ペンチル、ｎ−ヘキシル、ｎ−へプチル、ｎ−オクチル、ｎ−ノニル、ｎ−デシルのような炭素数１乃至２０の直鎖又は分岐のアルキル基、例えばシクロプロピル、シクロブチル、シクロペンチル、シクロヘキシルのような炭素数３乃至１０のシクロアルキル基、例えばビニル、アリル、１−ブテニル、２−ブテニル、３−ペンテニルのような炭素数２乃至２０の直鎖又は分岐のアルケニル基、例えばシクロプロペニル、シクロブテニル、シクロペンテニル、シクロヘキシニルのような炭素数３乃至１０のシクロアルケニル基、例えばエチニル、プロパルギル、３−ペンチニルのような炭素数２乃至２０の直鎖又は分岐のアルキニル基、例えば１，３−ブタジエニルのような炭素数４乃至２０のジエニル基、例えばメトキシ、エトキシ、プロポキシ、ブトキシのような炭素数１乃至２０の直鎖又は分岐のアルコキシ基、ヒドロキシル基、カルボキシル基、アルデヒド基、例えばアセチル、プロピオニル、ブチリル、イソブチリル、ペンタノイル、ヘキサノイルのような炭素数２乃至２０の直鎖又は分岐のアシル基、アミノ基、シアノ基、スルホン酸基、例えばフルオロ、クロロ、ブロモ、ヨードのようなハロゲン基、例えばフェニル、１，３−シクロペンタジエン−１−イル、２−インデニル、１−ナフチル、２−ナフチル、２−アントリル、２−フェナントリル、４−ビフェニリルのような炭素数が５乃至１４の単環又は縮合多環のアリール基、例えば、ピロリル、イミダゾリル、ピラゾリル、ピリジル、ピラジニル、ピリミジニル、フリル、チエニル、チアゾリル、イソチアゾリル、オキサゾリル、イソオキサゾリル、キノリル、インドリル、カルバゾリル、アクリジニルのような炭素及びヘテロ原子数の和が５乃至１４であって窒素原子、酸素原子、硫黄原子の少なくとも一つを含む複素環基である。
【００３７】
置換基が非環式化合物の基である場合には、炭素数は、４以上であることが好ましい。
【００３８】
上記９−カルバゾリル基に対する置換基は、９−カルバゾリル基の隣接する原子間の結合を共有する環状化合物であってもよい。このような環状化合物は、好ましくは、例えばシクロプロピレン、シクロブチレン、シクロペンチレン、シクロヘキシレンのような炭素数３乃至１０のシクロアルカンの二価基、例えばベンゼン、シクロペンタジエン、インデン、ナフタレン、アントラセン、フェナントレン、ビフェニルのような炭素数が５乃至１４の単環又は縮合多環の芳香族炭化水素環の二価基、例えばピロール、イミダゾール、ピラゾール、ピリジン、ピラジン、ピリミジン、フラン、チオフェン、チアゾール、イソチアゾール、オキサゾール、イソオキサゾール、キノリン、インドール、カルバゾール、アクリジン炭素数及びヘテロ原子数の和が５乃至１４であり窒素原子、酸素原子、硫黄原子の少なくとも一つを含む複素環の二価基である。ただし、これらの二価基は、環の二つの隣接する原子に遊離原子価を有する。
【００３９】
また、主骨格の両方の末端に９−カルバゾリル基が結合する場合には、両方の９−カルバゾリル基の間で、置換基の有無、置換基の位置、及び置換基の種類は、互いに独立である。主骨格の末端の両方に置換又は無置換の９−カルバゾリル基が結合する場合には、二つの置換又は無置換の９−カルバゾリル基は、等価でないことが好ましい。
【００４０】
主骨格の一方の末端に９−カルバゾリル基が結合する場合には、他方の末端には、任意の置換基が結合し得るが、この置換基は、好ましくは、水素原子、例えばメチル、エチル、ｎ−プロピル、イソプロピル、ｎ−ブチル、イソブチル、ｓｅｃ−ブチル、ｔｅｒｔ−ブチル、ｎ−ペンチル、ｎ−ヘキシル、ｎ−へプチル、ｎ−オクチル、ｎ−ノニル、ｎ−デシルのような炭素数１乃至２０の直鎖又は分岐のアルキル基、例えばシクロプロピル、シクロブチル、シクロペンチル、シクロヘキシルのような炭素数３乃至１０のシクロアルキル基、例えばビニル、アリル、１−ブテニル、２−ブテニル、３−ペンテニルのような炭素数２乃至２０の直鎖又は分岐のアルケニル基、例えばシクロプロペニル、シクロブテニル、シクロペンテニル、シクロヘキシニルのような炭素数３乃至１０のシクロアルケニル基、例えばエチニル、プロパルギル、３−ペンチニルのような炭素数２乃至２０の直鎖又は分岐のアルキニル基、例えば１，３−ブタジエニルのような炭素数４乃至２０のジエニル基、例えばメトキシ、エトキシ、プロポキシ、ブトキシのような炭素数１乃至２０の直鎖又は分岐のアルコキシ基、ヒドロキシル基、カルボキシル基、アルデヒド基、例えばアセチル、プロピオニル、ブチリル、イソブチリル、ペンタノイル、ヘキサノイルのような炭素数２乃至２０の直鎖又は分岐のアシル基、アミノ基、シアノ基、スルホン酸基、例えばフルオロ、クロロ、ブロモ、ヨードのようなハロゲン基、例えばフェニル、１，３−シクロペンタジエン−１−イル、２−インデニル、１−ナフチル、２−ナフチル、２−アントリル、２−フェナントリル、４−ビフェニリルのような炭素数が５乃至１４の単環又は縮合多環のアリール基、例えば、ピロリル、イミダゾリル、ピラゾリル、ピリジル、ピラジニル、ピリミジニル、フリル、チエニル、チアゾリル、イソチアゾリル、オキサゾリル、イソオキサゾリル、キノリル、インドリル、カルバゾリル、アクリジニルのような炭素及びヘテロ原子数の和が５乃至１４であって窒素原子、酸素原子、硫黄原子の少なくとも一つを含む複素環基である。
【００４１】
しかしながら、９−カルバゾリル基は、本発明の化合物における主骨格の両方の末端に結合していることが望ましい。９−カルバゾリル基は、本発明の化合物における主骨格の両方の末端に結合している場合には、本発明の化合物は、一般式
【００４２】
【化３】
2004018447.tif 000005
で表される。ここでｎは、上述した２，５−チオフェンジイル基の数であり、１から１０までの数である。また、Ｒ１ｎ及びＲ２ｎ（ただし、ｎ＝１〜１０）は、それぞれ、水素原子、又は上述した２，５−チオフェンジイル基に対する置換基（環を構成してもよい）であり、Ｒ１、Ｒ２、Ｒ３、及びＲ４は、それぞれ、水素原子、又は上述した９−カルバゾリル基に対する置換基である。
【００４３】
次に、本発明の化合物の性質について説明する。本発明の化合物は、適切な励起手段によって特定波長の可視光を発光すると共に、導電性を有する。
【００４４】
本発明の化合物は、２，５−チオフェンジイル基の数を変更することによって、発光する可視光の波長を変更することができる。本発明の化合物が発光する可視光の波長は、２，５−チオフェンジイル基における置換基の有無、位置、及び種類などによって変わるが、２，５−チオフェンジイル基の数が少ないほど短波長の可視光を放出し、２，５−チオフェンジイル基の数が多くなるにつれて、長い波長の可視光を放出する。２，５−チオフェンジイル基の数が１個の場合には、ほぼ紫色の可視光を放出する。なお、９−カルバゾリル基を主骨格の末端の両方に結合させることによって、９−カルバゾリル基を主骨格の末端の一方のみの場合と比較して、若干発光波長を長波長側にシフトすることができる。
【００４５】
また、本発明の化合物は、主骨格の末端の少なくとも一方に９−カルバゾリル基を有しているため、高い導電性を有する。すなわち、ヘテロ原子Ｓを有する２，５−チオフェンジイル基を含む主骨格も導電性に関して好適であるが、Ｎ原子を含みキャリア（正孔又は電子）が分子間でホッピングにより移動すると考えられている９−カルバゾリル基によって、本発明の化合物は、高い導電性を有する。
【００４６】
本発明の化合物は、２，５−チオフェンジイル基の数が１乃至１０個程度であって高分子ではないので、分子量が大き過ぎず、真空蒸着によって本発明の化合物を均一に製膜することができる。
【００４７】
９−カルバゾリル基が、本発明の化合物における主骨格の末端の少なくとも一方に結合していれば、本発明の化合物は、可視光を発光し得る。しかしながら、一般式（１）のように９−カルバゾリル基が、本発明の化合物における主骨格の両方の末端に結合している場合には、９−カルバゾリル基が主骨格の末端の一方のみに結合している化合物と比較して、分子の対称性が高く、化合物の合成が容易である。また、９−カルバゾリル基が主骨格の両方の末端に結合している本発明の化合物は、９−カルバゾリル基が主骨格の一方の末端のみに結合している本発明の化合物よりも導電性が高い。さらに、９−カルバゾリル基が主骨格の両方の末端に結合している化合物は、比較的分子量が大きいため、融点が高くなる。したがって、耐熱性の高い化合物を得ることができる。
【００４８】
本発明の２，５−チオフェンジイル基の数は、好ましくは１から１０までである。２，５−チオフェンジイル基の数が、１０個を超えると、置換基の有無、位置、種類にも依存するが、化合物の共役系が長くなるので、本発明の化合物の発光は、赤外光となり、可視光を放出しない。加えて、２，５−チオフェンジイル基の数が１０個を超えると、化合物の分子が大きくなると共に分子振動モードの数も急激に増え、その結果分子振動によるエネルギー損失が増加して、発光効率が急激に低下する。また、２，５−チオフェンジイル基の数が少ないほど、化合物を合成することが容易である。
【００４９】
本発明の化合物において、２，５−チオフェンジイル基に適切な置換基を導入することによって、発光する可視光の波長を若干シフトさせることができる。また、９−カルバゾリル基に適切な置換基を導入することにより、導電性を向上させることができる。特に、導電性に関して、導入する置換基は、炭素数が４個以上のアルキル基が好ましい。また、主骨格の末端の両方に置換又は無置換の９−カルバゾリル基が結合する場合、二つの置換又は無置換の９−カルバゾリル基は、等価でないことが好ましい。二つの置換又は無置換の９−カルバゾリル基は、等価でない場合には、本発明の化合物の分子は非対称性を有し、固体状態で分子が規則的に配列せず結晶化しにくい。このようにして固体の結晶化を抑制することにより、結晶が白濁せずに透明度を保持することができる。
【００５０】
次に本発明の化合物の合成法について説明する。本発明の化合物の合成方法は、複数の置換又は無置換の２，５−チオフェンジイル基を連結させて本発明の化合物の主骨格を形成する段階１と、置換又は無置換の２，５−チオフェンジイル基を含む主骨格の末端の少なくとも一方に置換又は無置換の９−カルバゾリル基を導入する段階２と、からなる。なお、１個の置換又は無置換の２，５−チオフェンジイル基を含む本発明の化合物を合成する場合、又は複数の置換又は無置換の２，５−チオフェンジイル基を連結させた化合物が入手できる場合には、上記段階１は不要である。
【００５１】
置換基を有する２，５−チオフェンジイル基を含む本発明の化合物を合成するためには、あらかじめチオフェンの３位及び／又は４位を所望の置換基で置換した置換のチオフェンを入手するか、適当な方法で合成する。また、置換基を有する９−カルバゾリル基を含む本発明の化合物を合成するためには、あらかじめカルバゾールにおけるＮ原子以外の所望の位置を所望の置換基で置換した置換のカルバゾールを入手するか、適当な方法で合成する。なお、カルバゾールにおける反応性の高い４位及び／又は７位に置換基を導入することが合成に関して容易である。無置換の２，５−チオフェンジイル基及び／又は無置換の９−カルバゾリル基を含む本発明の化合物を合成するためには、それぞれ、チオフェン、及びカルバゾールを出発物質として使用する。
【００５２】
段階１における合成に関しては、二通りの方法がある。まず、本発明の化合物に含まれる置換又は無置換の２，５−チオフェンジイル基が少ない（５個以下）場合について説明する。（３位及び／又は４位に関する）置換又は無置換のチオフェンにおける反応性の高い２位及び／又は５位の水素原子を、Ｎ−ブロモスクイシンイミド（ＮＢＳ）などを使用して、常温又は高温において、臭素原子で置換する。臭素化したこの生成物を、ＴＢｒと呼ぶことにする。別に、（３位及び／又は４位に関する）置換又は無置換のチオフェンの２位又は５位を臭素で置換した化合物を入手又は合成し、マグネシウムと反応させてグリニャール試薬を合成する。このグリニャール試薬を、ＴＭｇＢｒとする。次に、ＴＢｒとＴＭｇＢｒを適当な触媒を用いて反応させると、ＴＢｒの２位及び／又は５位の臭素原子が、ＴＭｇＢｒにおける３位及び／又は４位に関する）置換又は無置換のチエニル基で置換される。上記置換又は無置換のチオフェンにおける２位及び５位の両方がＢｒで置換されたＴＢｒからは（３位及び／又は４位に関する）置換又は無置換のチオフェンが２位及び５位で３個連結した化合物が合成される。上記置換又は無置換のチオフェンにおける２位又は５位がＢｒで置換されたＴＢｒからは、（３位及び／又は４位に関する）置換又は無置換のチオフェンが２個連結した化合物が合成される。（３位及び／又は４位に関する）置換又は無置換のチオフェンが４個又は５個連結した化合物は、上記の臭素化及びグリニャール試薬との反応を繰り返すことで、合成することができる。
【００５３】
次に本発明の化合物に含まれる（３位及び／又は４位に関する）置換又は無置換の２，５−チオフェンジイル基が多い（６個〜１０個）場合について説明する。
この場合には、塩化鉄（ＩＩ）などの触媒を用いて、複数のチオフェンを、反応性の高い２位及び５位で、互いに連結することができる。これにより、本発明の化合物の主骨格を構成することになる複数の（３位及び／又は４位に関する）置換又は無置換チオフェンが連結した化合物を形成することができる。この化合物を簡単のために、以下ｎＴと表すことにする。
【００５４】
段階２においては、まず、対応する（３位及び／又は４位に関する）置換又は無置換のチオフェン或いは上記ｎＴにおいて、２，５−チオフェンジイル基の結合していない２位及び／又は５位における水素原子を、上記の臭素化と同様にＮＢＳなどを使用して臭素原子で置換する。この臭素化された化合物を、銅などを触媒として、一個又は二個の（Ｃ原子に結合しているＨ原子に関する）置換又は無置換のカルバゾールと高温で反応させる。上記置換又は無置換のチオフェン或いは上記ｎＴにおいて２，５−チオフェンジイル基の結合していない２位及び５位における水素原子を臭素原子で置換した場合には、本発明の化合物における主骨格の末端の両方に置換又は無置換の９−カルバゾリル基が結合した化合物が生成する。上記置換又は無置換のチオフェン或いは上記ｎＴにおいて２，５−チオフェンジイル基の結合していない２位又は５位における水素原子を臭素原子で置換した場合には、本発明の化合物における主骨格の末端の一方に置換又は無置換の９−カルバゾリル基が結合した化合物が生成する。
【００５５】
次に、本発明の化合物の用途について説明する。
【００５６】
本発明の化合物は、適当な励起手段を使用することによって特定の波長域における可視光を発光し得るので、様々な発光材料に使用することができる。例えば、本発明の化合物は、紫外線を照射することによって可視光を発光する塗料などに使用することができる。
【００５７】
また、本発明の化合物は、導電性を有するので、様々な導電性材料として使用することもできる。本発明の化合物は、特定の波長域における可視光を発光すると同時に導電性を有するので、ＥＬ素子における発光層を構成する材料として、好適に使用することができる。すなわち、本発明の化合物を発光層に含むＥＬ素子、及びこのようなＥＬ素子を基板上に配列して形成されるＥＬディスプレイを提供することができる。本発明の化合物を発光層に含むＥＬ素子及びＥＬディスプレイは、従来の製造方法を使用して作製することができる。なお、本発明の化合物が発光する可視光の波長域の一部のみを使用する場合には、適切な狭帯域フィルターを使用して不要な波長域の可視光を遮断してもよい。
【００５８】
また、本発明の化合物群を使用することによって、本発明の化合物の主骨格を構成する置換又は無置換の２，５−チオフェンジイル基の数を変更することによって、波長域の異なる可視光を放出する化合物群及び該化合物を含む発光材料群を提供することができる。本発明の化合物群は、それぞれ赤色光、緑色光、又は青色光などの様々な波長の可視光を放出し得る。また、本発明の化合物群は、主骨格に類似の置換又は無置換の２，５−チオフェンジイル基を含むので、イオン化ポテンシャル等の物性値も類似している。
【００５９】
本発明の化合物群を含む発光層を有する複数のＥＬ素子及び該複数のＥＬ素子を配列したＥＬディスプレイなどの電子デバイスを作製する場合には、本発明の化合物群が類似の構造を有するため、発光色の異なるＥＬ素子の寿命は、ほぼ同一となる。加えて、発光色の異なる複数のＥＬ素子に対して、同一の積層構造で構成することができる。このようにして、類似の分子構造を有し、異なる波長域の可視光を放出する本発明の化合物群をＥＬ素子に使用することで、低コストなＥＬ素子、よって、低コストなＥＬディスプレイを提供することができる。
【００６０】
【実施例】
まず、本発明の実施例として用いる化合物の一つである２，５’’’’−ジ（９−カルバゾリル）−５，２’：５’，２’’：５’’，２’’’：５’’’，２’’’’−キンクエチオフェンの合成手順及び同定について説明する。本化合物は、以下の（Ａ）から（Ｄ）までの４段階で合成される。
【００６１】
（Ａ）２，５’’−ジブロモ−５，２’：５’，２’’−テルチオフェンの合成
５，２’：５’，２’’−テルチオフェン５．１１４ｇ（２０．５ｍｍｏｌ）を、脱水したＮ，Ｎ’−ジメチルホルムアミド（ＤＭＦ）１００ｍｌに溶かし、Ａｒガスで内部の空気を十分置き換えた四つ口セパラブルフラスコにその溶液を入れて攪拌した。Ｎ−ブロモスクイシンイミド（ＮＢＳ）７．７１２ｇ（４３．３ｍｍｏｌ）を脱水したＤＭＦ５０ｍｌに溶かして調製した溶液を、先に調製した５，２’：５’，２’’−テルチオフェンに２０分間かけて滴下し、反応のために３時間攪拌した。攪拌による反応の途中から、多量の黄色の沈殿物を生じた。反応の完了後、反応溶液及び沈殿物を十分な量の水で洗浄し、ろ過により黄色の目的物を得た。真空中で目的物を乾燥させた後、トルエン及びｎ−ヘキサンを用いて再結晶を行い、黄色の針状結晶を得た。
【００６２】
【化４】
2004018447.tif 000006
得られた結晶の融点を示差熱分析法によって測定し、得られた黄色結晶と基準物質の温度差は、１５６℃で単一のピークを示した。この融点の測定値を、文献（ＰＲＥＰＡＲＡＴＩＯＮ　ＯＦ　α−ＱＵＡＲＴＥＲ−，α−ＳＥＸＩ−，　ＡＮＤ　α−ＯＣＴＩＴＨＩＯＰＨＥＮＥＳ−ＨＥＴＥＲＯＣＹＣＬＥＳ，ＶＯＬ．２６，Ｎｏ．７，１９８７）値１５５℃〜１５７℃と比較して、得られた黄色結晶が目的物である２，５’’−ジブロモ−５，２’：５’，２’’−テルチオフェン（以下、簡単のために３Ｔ２Ｂｒと呼ぶ）であることを確認した。
【００６３】
（Ｂ）５，２’：５’，２’’：５’’，２’’’：５’’’，２’’’’−キンクエチオフェンの合成
マクネシウム０．７２４ｇ（２９．８ｍｍｏｌ）を三つ口フラスコに入れ、さらに脱水したジエチルエーテル１５ｍｌを加えた。フラスコ内の空気をＡｒガスで十分置き換えた後、スターラーによりフラスコ内の溶液を攪拌しながら、２−ブロモチオフェン４．８５９ｇ（２９．８ｍｍｏｌ）をジエチルエーテル１０ｍｌに溶かして調製した溶液を、滴下ロートを用いて２０分間かけて滴下した。グリニャール試薬の生成を開始するとともに、ジエチルエーテルは、沸騰を開始し、溶液の色は、茶色に変化した。
【００６４】
【化５】
2004018447.tif 000007
段階（Ａ）で合成した３Ｔ２Ｂｒ６．０５２ｇ（１４．９ｍｍｏｌ）及びジクロロ［１，３−プロパンジイルビス（ジフェニルホスフィン）−κ２Ｐ］ニッケル（ＩＩ）（以下ＮｉＣｌ２（ＰＰＰ））６０ｍｇをジエチルエーテル２５０ｍｌに溶かし、内部の空気をＡｒガスで十分置き換えたセパラブルフラスコ中で還流及び攪拌を行った。この時、３Ｔ２Ｂｒは、完全には溶解しなかった。このセパラブルフラスコ中に、滴下ロートを用いて、約１時間グリニャール試薬の生成反応を行って得られたグリニャール試薬の溶液を、２０分間で滴下した。グリニャール試薬の滴下の途中から、溶液の色は、橙色に変化した。３時間グリニャール反応を行った後、溶液をろ過し、沈殿物を、ジエチルエーテル、加熱したｎ−ヘキサン、加熱したアセトン、及び水で洗浄した。その後、その沈殿物を、トルエンを用いて再結晶して、橙色の粉体を得た。
【００６５】
【化６】
2004018447.tif 000008
得られた粉体の融点を示差熱分析法によって測定し、得られた粉体と基準物質の温度差は、２５６℃で単一のピークを示した。この融点の測定値を、文献（ＴＨＥ　ＳＹＮＴＨＥＳＩＳ　ＯＦ　ＡＬＰＨＡ−ＴＨＩＯＰＨＥＮＥ　ＯＬＩＧＯＭＥＲＳ　ＶＩＡ　ＯＲＧＡＮＯＢＯＲＡＮＥＳ　ＴＥＴＲＡＨＥＤＲＯＮ　ＬＥＴＴＥＲＳ，ＶＯＬ．２４，ＮＯ．３８，ＰＰ４０４３−４０４６，１９８３）値２５６℃〜２５７℃と比較して、得られた粉体が目的物である５，２’：５’，２’’：５’’，２’’’：５’’’，２’’’’−キンクエチオフェン（以下、簡単のために５Ｔと呼ぶ）であることを確認した。
【００６６】
（ｃ）２、５’’’’−ジブロモ−５，２’：５’，２’’：５’’，２’’’：５’’’，２’’’’−キンクエチオフェンの合成
段階（Ｂ）で合成した５Ｔ１．９９５ｇ（４．８３ｍｍｏｌ）及び脱水したＤＭＦ３００ｍｌを、内部の空気をＡｒガスで十分に置き換えた四つ口セパラブルフラスコに入れた。その５Ｔの溶液を、加熱によって９０℃に保ち、攪拌した。この溶液中（５Ｔが完全には溶解しなかった）に、脱水したＤＭＦ２０ｍｌに溶かしたＮＢＳ１．７２ｇ（９．６６ｍｍｏｌ）を一度に滴下し、１時間３０分５ＴとＮＢＳとを反応させた。この時、溶液の色はすぐに変化した。反応の完了後、反応溶液及び沈殿物を十分量の水で洗浄し、ろ過により橙色の目的物を得た。真空中で目的物を乾燥させた後、加熱した１，２−ジクロロエタンで洗浄を行った。
【００６７】
【化７】
2004018447.tif 000009
得られた生成物の融点を示差熱分析法によって測定し、得られた生成物と基準物質の温度差は、２９６℃で単一のピークを示した。また、生成物の元素分析から、Ｃ：４２．１１、Ｈ：：１．７７、Ｂｒ：２８．０２、Ｓ：２８．１１の計算値に対してＣ：４２．１１、Ｈ：１．８２、Ｂｒ：２７．９６、Ｓ：２８．１１の測定値が得られた。さらに、生成物の質量分析より、質量スペクトルに、５Ｔの分子量に相当するｍ／ｅ＝５７０のピークが得られた。以上の測定結果から、橙色の生成物が、２、５’’’’−ジブロモ−５，２’：５’，２’’：５’’，２’’’：５’’’，２’’’’−キンクエチオフェン（以下、５Ｔ２Ｂｒと呼ぶ）であることが確認された。
【００６８】
（Ｄ）２、５’’’’−ジ（９−カルバゾリル）−５，２’：５’，２’’：５’’，２’’’：５’’’，２’’’’−キンクエチオフェンの合成
段階（Ｃ）で合成した５Ｔ２Ｂｒ１．２２６ｇ（２．１５ｍｍｏｌ）、カルバゾール０．７２ｇ（４．３ｍｍｏｌ）、銅０．２７ｇ（４．３ｍｍｏｌ）、炭酸カリウム１．１９ｇ（８．６ｍｍｏｌ）、０．２３ｇの１８−クラウン−６、及びｏ−ジクロロベンゼン１００ｍｌを、内部の空気をＡｒガスで十分に置き換えた四つ口セパラブルフラスコに入れた。この溶液を、９６時間、加熱して１８０℃に保ち、攪拌した。反応の完了後、溶液及び沈殿物を十分量のエチルアルコール及び加熱したアセトンで洗浄し、沈殿物をろ過した後、加熱したベンゼンで目的物を抽出した。ロータリーエバポレータによりベンゼンを取り除き、朱色の粉体を得た。その後、昇華精製法により不純物を取り除き、加熱したベンゼンで残物より目的物を抽出した。
【００６９】
【化８】
2004018447.tif 000010
生成物の元素分析から、Ｃ：Ｈ：Ｎ＝２２：１３：１の計算値に対して、２１．５８：１２．４３：１の測定値が得られた。また、生成物の質量分析より、質量スペクトルに、目的物の分子量に相当するｍ／ｅ＝７４２のピークが得られた。さらに、アセトン中における生成物の１Ｈ−ＮＭＲスペクトル（４００ＭＨｚ）から、目的物の化学式から予想される化学シフト及びプロトン数比と矛盾しない７．３４（ｍ，１２Ｈ）、７．４９（ｍ，６Ｈ）、７．５６（ｄ，４Ｈ）、８．２０（ｄ，４Ｈ）の測定値が得られた。以上の測定結果から、生成した橙色の目的物が、２、５’’’’−ジ（９−カルバゾリル）−５，２’：５’，２’’：５’’，２’’’：５’’’，２’’’’−キンクエチオフェン（以下、５Ｔ２ＣＡＲと呼ぶことにする）であることを確認した。
【００７０】
本実施例で使用する２，５−チオフェンジイル基を２、３、又は４個含む本発明の化合物、２、５’−ジ（９−カルバゾリル）−５，２’−ビチオフェン（以下、簡単のために２Ｔ２ＣＡＲ）、２、５’’−ジ（９−カルバゾリル）−５，２’：５’，２’’−テルチオフェン（以下、簡単のために３Ｔ２ＣＡＲ）、及び２、５’’’−ジ（９−カルバゾリル）−５，２’：５’，２’’：５’’，２’’’−クアテルチオフェン（４Ｔ２ＣＡＲ）も上記の５Ｔ２ＣＡＲの合成方法と類似の方法を使用して合成した。
【００７１】
なお、本実施例で使用する２，５’’’’’−ジ（９−カルバゾリル）−５，２’：５’，２’’：５’’，２’’’：５’’’，２’’’’：５’’’’，２’’’’’−セキシチオフェンは、以下に示す合成方法で合成した。
【００７２】
まず、５，２’：５’，２’’：５’’，２’’’：５’’’，２’’’’：５’’’’，２’’’’’−セキシチオフェン（以下、簡単のために６Ｔと呼ぶ）を合成した。５，２’：５’，２’’−テルチオフェン１０ｇ（４０．２６ｍｍｏｌ）を、脱水したベンゼン１００ｍｌに溶かし、超音波浴槽内に固定した四つ口セパラブルフラスコその溶液を入れた。この溶液に、１００ｍの脱水したベンゼンに分散させた塩化鉄（ＩＩ）６．５３ｇ（４０．２６ｍｍｏｌ）を、超音波をかけながら３０分間かけて滴下した。反応によって生成する塩化水素ガスを除去するためにフラスコ内に窒素ガスを流すとともに、室温で１時間反応をさせて、茶色の生成物を得た。反応後、反応溶液を十分な量の水に投入し、攪拌によって生成物を洗浄した。生成物をろ過した後、生成物をアセトンで洗浄し、赤茶色の粉体２．９５ｇを得た。次に、この粉体を昇華により精製して、橙色の粉体１ｇを得た。さらに、この橙色の粉体を、加熱したｎ−ヘキサンで洗浄した。
【００７３】
【化９】
2004018447.tif 000011
得られた橙色の粉体の融点を示差熱分析法によって測定し、３０５℃で単一のピークを示した。この融点の測定値を、文献（ＰＲＥＰＡＲＡＴＩＯＮ　ＯＦ　α−ＱＵＡＲＴＥＲ−，α−ＳＥＸＩ−，ＡＮＤ　α−ＯＣＴＩＴＨＩＯＰＨＥＮＥＳ−ＨＥＴＥＲＯＣＹＣＬＥＳ，ＶＯＬ．２６，Ｎｏ．７，１９８７）値３０４℃と比較して、得られた粉体が、目的物の６Ｔであることを確認した。
【００７４】
次に、上述の段階（Ｃ）と同様にして、６Ｔを、９０℃でＤＭＦに溶かしたＮＢＳと反応させて、２，５’’’’’−ジブロモ−５，２’：５’，２’’：５’’，２’’’：５’’’，２’’’’：５’’’’，２’’’’’−セキシチオフェン（簡単のために、６Ｔ２Ｂｒと呼ぶ）を得た。
【００７５】
【化１０】
2004018447.tif 000012
さらに、上述の段階（Ｄ）と同様にして、６Ｔ２Ｂｒを、ｏ−ジクロロベンゼン中で、カルバゾールと反応させて、目的物である２，５’’’’’−ジ（９−カルバゾリル）−５，２’：５’，２’’：５’’，２’’’：５’’’，２’’’’：５’’’’，２’’’’’−セキシチオフェン（以下、簡単のために６Ｔ２ＣＡＲと呼ぶ）を得た。
【００７６】
【化１１】
2004018447.tif 000013
次に、本実施例で合成した化合物２Ｔ２ＣＡＲ、３Ｔ２ＣＡＲ、４Ｔ２ＣＡＲ、５Ｔ２ＣＡＲ、及び６Ｔ２ＣＡＲについて測定した発光スペクトルを図１に示す。図１の横軸は、波長（ｎｍ）を表し、縦軸は、各化合物について測定した発光スペクトルのピーク強度で規格化した強度を表す。図１に示すように、本実施例の化合物群は、分子に含まれる２，５−チオフェンジイル基の数が多いほど、発光波長は、長波長側にシフトすることがわかる。
【００７７】
ここで、本実施例の各化合物について測定した発光スペクトルのピーク波長を図２示す。図２において、横軸は、各化合物に含まれる２，５−チオフェンジイル基の個数（個）を表し、縦軸は、発光波長（ｎｍ）を表す。図２における各点は、各化合物のピーク波長を表し、各棒は、各化合物の発光強度がピーク強度の半分以上である波長領域を表す。図２に示すように、各化合物の発光強度がピーク強度の半分以上である波長領域を各化合物の発光波長領域とみなすと、本実施例の化合物群の発光波長領域は、ほぼ可視光の全体にわたっている。具体的に、発光強度がピーク強度の半分以上である波長領域は、２Ｔ２ＣＡＲについては４２１〜４８５ｎｍ（４３９ｎｍ）、３Ｔ２ＣＡＲについては４６６〜５６９ｎｍ（５２１ｎｍ）、４Ｔ２ＣＡＲについては５０１〜５９９ｎｍ（５４８ｎｍ）、５Ｔ２ＣＡＲについては５２７〜６２８ｎｍ（５７６ｎｍ）、６Ｔ２ＣＡＲについては５５６〜６７３ｎｍ（６２７ｎｍ）である。ただし、括弧内は、ピーク波長を表す。ピーク波長を参照すると、発光の色は、２Ｔ２ＣＡＲは、紫味の青色であり、３Ｔ２ＣＡＲは、緑色であり、４Ｔ２ＣＡＲは、黄味の緑色であり、５Ｔ２ＣＡＲについては、黄色であり、６Ｔ２ＣＡＲは、赤味の橙色である。ただし、２Ｔ２ＣＡＲの４２１ｎｍ付近の色は、青味の紫色であり、また６Ｒ２ＣＡＲの６７３ｎｍ付近の色は、赤色である。（色は、日本色彩学会編　新編色彩科学ハンドブックを参照した。）以上のように、本実施例の化合物群を適宜選択して使用することで、所望の色の発光を得ることができる。
【００７８】
次に、本実施例で合成した化合物の一つである５Ｔ２ＣＡＲのホール移動度の測定結果を図３に示す。本実施例の化合物の導電性を確認するために、本発明の化合物のホール移動度をタイムオブフライト（飛行時間：Ｔ．Ｏ．Ｆ）法により測定した。この移動度の測定の為に、抵抗加熱型の真空蒸着機によって、ガラス基板上に、陽極としてのアルミニウム電極を蒸着し、その上に合成した化合物５Ｔ２ＣＡＲの蒸着膜を形成し、その上にさらに陰極としてのアルミニウム電極を蒸着して、測定用試料を作製した。測定結果を示す図３において、横軸は、測定用試料の電極間に印加した電界の強度の平方根（√（Ｖ／ｃｍ））を表し、縦軸は、測定用試料における５Ｔ２ＣＡＲのホール移動度（ｃｍ２／（Ｖｓ））を表す。ホール移動度及び電界強度は、次の式
ホール移動度
＝（５Ｔ２ＣＡＲの膜厚）２／（電極間に印加した電圧×ホールの飛行時間）
電界強度　＝　電極間に印加した電圧／５Ｔ２ＣＡＲの膜厚
によって計算した。図３に示すように、ホール移動度の対数は、印可した電界強度の平方根におおよそ比例した。一方、キャリア（ホール又は電子）がホッピングにより化合物分子間を移動するときには、ギルの式としてキャリア移動度の対数と化合物に印加した電界強度の平方根との間に比例関係が存在することが知られている。よって、タイムオブフライト法によるホール移動度の測定の結果、本実施の化合物５Ｔ２ＣＡＲは、キャリアのホッピングによる導電性を有することが確認できた。また、本実施例の他の化合物も、５Ｔ２ＣＡＲと同様に導電性を有することを確認した。
【００７９】
【発明の効果】
本発明によれば、可視光を放出し得ると共に導電性を有する化合物、該化合物を含む発光材料、該化合物を発光層に含む低コストな電界発光素子、及び該電界発光素子を基板上に配列して形成されるディスプレイ装置を提供することができる。
【００８０】
【図面の簡単な説明】
【図１】本発明の化合物について測定した発光スペクトルを示す図である。
【図２】本発明の化合物について測定した発光スペクトルのピーク波長などを示す図である。
【図３】本発明の化合物について測定したホール移動度と電界強度の関係を示す図である。
【符号の説明】
な　し
【図１】
2004018447.tif 000014
【図２】
2004018447.tif 000015
【図３】
2004018447.tif 000016